(57)【要約】【課題】耐酸化性に優れた金属粉末を提供する。【解決手段】ポリビニルアルコール、ポリビニルピロリドンなどの保護コロイドの存在下、金属化合物と還元剤とを反応させて金属粒子を得、次いで、得られた金属粒子と保護コロイドとの存在下、アルコキシシランなどの珪素化合物を加水分解して、金属粒子の表面を珪素酸化物で被覆する。この方法では、特に酸化が著しい金属銅粉末にも適用でき、積層セラミックスコンデンサーの内部電極、プリント配線基板の回路等を形成する材料として用いられる。【選択図】なし【特許請求の範囲】
【請求項１】
保護コロイドと金属粒子の存在下、加水分解性珪素化合物を加水分解して、金属粒子の表面を珪素酸化物で被覆することを特徴とする金属粉末の製造方法。
【請求項２】
保護コロイドと金属粒子を含むアルカリ性水系懸濁液と加水分解性珪素化合物とを混合して、加水分解性珪素化合物を加水分解することを特徴とする請求項１に記載の金属粉末の製造方法。
【請求項３】
加水分解性珪素化合物としてアルコキシシランを用いることを特徴とする請求項１に記載の金属粉末の製造方法。
【請求項４】
金属粒子として銅粒子を用いることを特徴とする請求項１に記載の金属粉末の製造方法。
【請求項５】
保護コロイドの存在下、金属化合物と還元剤とを反応させて金属粒子を得る第１の工程、得られた金属粒子と保護コロイドとの存在下、加水分解性珪素化合物を加水分解して、金属粒子の表面を珪素酸化物で被覆する第２の工程からなることを特徴とする金属粉末の製造方法。
【請求項６】
第２の工程において、保護コロイドと金属粒子を含むアルカリ性水系懸濁液と加水分解性珪素化合物とを混合して、加水分解性珪素化合物を加水分解することを特徴とする請求項５に記載の金属粉末の製造方法。
【請求項７】
加水分解性珪素化合物としてアルコキシシランを用いることを特徴とする請求項６に記載の金属粉末の製造方法。
【発明の詳細な説明】
【技術分野】
【０００１】
本発明は、耐酸化性に優れた金属粉末の製造方法に関する。
【背景技術】
【０００２】
金属粉末は良好な電気伝導性を有する廉価な材料であり、コンデンサー等の外部電極、プリント配線板の回路等の電極部材や、各種電気的接点部材などの電気的導通を確保するための材料として幅広く用いられている。また、近年、積層セラミックスコンデンサーの内部電極にも用いられ始めている。積層セラミックスコンデンサーは、電解コンデンサー、フィルムコンデンサー等他の形式のコンデンサーと比較して、大容量が得られ易く、実装性に優れ、安全性・安定性が高いので、急速に普及している。最近の電子機器の小型化に伴い、積層セラミックスコンデンサーも小型化する方向にあるが、大容量を維持するには、セラミックスシートの積層数を減らさずに小型化する必要があり、強度等の点でシートの薄層化には限界があるため、パラジウム、ニッケルや銅などの微細な金属粒子を用い内部電極を薄層化することで、積層セラミックスコンデンサーの小型化を実現している。
【０００３】
このような分野では、一般的に、金属粒子をエポキシ樹脂、フェノール樹脂などのバインダーと混合してペースト化あるいは塗料化し、この金属ペースト・塗料を、例えば、プリント配線板であれば、基板にスクリーン印刷した後、積層セラミックスコンデンサーであれば、薄層のセラミックスシート上に塗布し、シートを積層した後、それぞれ加熱焼成して電気回路、電極等を形成している。電気的導通を確保するには、用いる金属粒子に金属酸化物ができる限り含まれないものが良いが、金属粉末は非常に酸化され易く、加熱焼成を窒素ガス等の不活性ガスを用いて非酸化性雰囲気下で行っても、金属粒子表面の酸化を十分に防げず、所望の性能の電極等が得られない。
【０００４】
このため、耐酸化性に優れた金属粉末が求められており、例えば、水溶性の有機溶媒中で、金属銅粉、アルコキシシラン、水を反応させてアルコキシシランの加水分解生成物を生成させ、得られた懸濁液にゲル化剤を添加して銅粉の粒子表面にＳｉＯ２ゲルコーティング膜を被着させる技術が提案されている（特許文献１参照）。また一方、金属銅微粒子が液中に分散しているスラリーに、珪酸のアルカリ金属塩等を含む水溶液を添加し、次いで酸もしくはアルカリでｐＨを調整して、該水溶性塩から誘導される金属酸化物や複合酸化物を銅微粒子表面に固着させて、熱収縮特定を改善する技術が提案されている（特許文献２参照）。
【０００５】
【特許文献１】特開２００３−１６８３２号公報
【特許文献２】特開２０００−３４５２０１号公報
【発明の開示】
【発明が解決しようとする課題】
【０００６】
金属粒子の表面に珪素酸化物等を被覆することにより、金属粒子と大気中の酸素との接触はある程度回避され、金属粒子の耐酸化性は改善されるものの、その効果は十分ではなく更なる改善が求められている。即ち、特許文献１記載の技術では、金属銅粒子の表面にＳｉＯ２ゲルコーティング膜を形成させるが、平均粒子径が１〜１０μｍ程度の比較的大きい金属銅粒子の耐酸化性は向上するものの、微細電極に用いられる平均粒子径が１μｍ以下の微粒子に対しては十分な膜形成ができないためその効果が十分ではない。一方、特許文献２記載の技術では、熱収縮特性を改善し、積層セラミックスコンデンサー製造時に生じるデラミネーションやクラックは抑制されるものの、耐酸化性の効果は不十分であり、そのため、金属銅粒子として予め表面を酸化処理したものを用いているが、それでも所望の耐酸化性は得られていない。そこで、本発明は、より一層耐酸化性に優れ、しかも導電性に優れた金属粉末を提供するものである。
【課題を解決するための手段】
【０００７】
本発明者は、金属粒子の耐酸化性をより改善するために、金属粒子全面に緻密な珪素酸化物の被覆層を均質に形成させる必要があると考え、鋭意研究を重ねた結果、珪素酸化物の被覆工程において保護コロイドを存在させると、その金属粒子の表面に珪素酸化物の被覆が形成され易く、耐酸化性が改善できることなどを見出し、本発明を完成した。
【０００８】
即ち、本発明は、保護コロイドと金属粒子の存在下、加水分解性珪素化合物を加水分解して、金属粒子の表面を珪素酸化物で被覆することを特徴とする金属粉末の製造方法である。
【発明の効果】
【０００９】
本発明の製造方法は、金属粒子の表面に珪素酸化物を被覆した金属粉末を得るものであって、被覆された珪素酸化物が緻密なものになり易く、また、金属粒子全面に均一な被覆層が形成され易いので、金属粒子の耐酸化性をより一層改善できると考えられる。このため、比表面積が大きい微細な金属粒子にも効果が高く、コンデンサー等の外部電極や内部電極、プリント配線板の回路等の電極部材や、各種電気的接点部材などの電気的導通を確保するための材料として幅広く用いることができる。特に、酸化が著しい金属銅粒子にも適用でき、本発明で得られた金属銅粉末をコンデンサー等の外部電極や内部電極、プリント配線板の回路等の電極部材に適用すると、薄膜で高密度の電極が得られる。また、珪素酸化物としてアルコキシシランの加水分解生成物を用いると、バインダー樹脂や溶媒との親和性を改良する効果もあり、分散が容易で、少量のバインダー樹脂、溶媒でペースト化や塗料化が容易にできる。
【発明を実施するための最良の形態】
【００１０】
本発明は、耐酸化性に優れた金属粉末の製造方法であって、保護コロイドと金属粒子の存在下、加水分解性珪素化合物を加水分解して、金属粒子の表面を珪素酸化物で被覆するものである。一般的に、珪素酸化物は金属粒子の表面に被覆し難いと言われ、このため、珪素酸化物では緻密な被覆層が得られず、十分な耐酸化性が得られなかったと考えられる。しかし、本発明では、被覆処理工程において保護コロイドを存在させることにより、緻密な被覆層が得られる。保護コロイドには金属粒子同士の凝集を抑制する効果があり、金属粒子が分散した状態で珪素酸化物を被覆できるため、個々の金属粒子に均質に被覆されるので、緻密な被覆層が得られると推測される。本発明において、金属粉末を構成する金属種には特に制限はないが、周期表VIII族（鉄、コバルト、ニッケル、ルテニウム、ロジウム、パラジウム、オスミウム、イリジウム、白金）、及び、ＩＢ族（銅、銀、金）であれば、多くの用途に用いることができ、これらから選ばれる１種の金属を用いても良く、あるいは、２種以上の金属を合金にしたり、２種以上の金属を積層させる等して、組み合わせて用いても良く、更にこれらには酸素、硫黄、リン、水素等の原子が製造方法由来の不純物として含まれていても良い。中でも、金、銀、白金、パラジウム、銅、ニッケルは導電性に優れているので好ましく、銀、銅、ニッケルがより好ましく、特に銅が好ましい。また、本発明において加水分解とは、加水分解性化合物と水とを反応させる通常の加水分解の他に、中和加水分解、加熱加水分解を包含する反応を言い、珪素酸化物とは、珪素の酸化物、珪素の含水酸化物、珪素の水酸化物を包含する化合物である。
【００１１】
具体的には、金属粒子を水媒液またはアルコール類等の有機系媒液に分散させた懸濁液の状態とし、その懸濁液と加水分解性珪素化合物を混合し、常法により加水分解性珪素化合物を加水分解して、金属粒子の表面に珪素酸化物を被覆する際に、保護コロイドを存在させる。保護コロイドは、金属粒子の懸濁液中に予め存在させておいても良く、加水分解性珪素化合物を含む溶液に添加し存在させることもでき、あるいは、加水分解性珪素化合物の加水分解の際に別に添加し存在させることができる。
【００１２】
加水分解性珪素化合物としては、アルコキシ基、ハロゲン基などの加水分解性基を有する珪素化合物、水ガラス等の珪酸塩などを用いることができる。中でもアルコキシシランは加水分解反応を制御し易いので好ましい。アルコキシシランは、化学式：Ｒ'４−ｎＳｉ（ＯＲ）ｎ（式中、Ｒ、Ｒ'は同種または異種のアルキル基、ｎは１〜４の整数）で表される化合物や、それを部分縮合させたオリゴマーを包含する化合物である。前記化学式で表されるアルコキシシランは、反応性を有するアルコキシ基の数が多い、例えばｎが４のテトラアルコキシシランが好ましく、Ｒの分子量が小さい方が加水分解が進み易いので、例えば、テトラメトキシシラン、テトラエトキシシラン等が更に好ましい。また、オリゴマーを用いると、モノマーに比べ加水分解・縮重合の速度制御や取扱いが容易であるため好ましく、平均重合度が３〜１０程度のものがより好ましい。加水分解性珪素化合物はそのままでも用いることができ、水やアルコール等の媒液に適宜溶解して用いることもできる。加水分解性珪素化合物と金属粒子の懸濁液との混合は、懸濁液に加水分解性珪素化合物を添加し混合するなど通常の方法により行うことができ、混合後任意の時間熟成しても良い。また、加水分解性珪素化合物の使用量は、金属粒子に対し、ＳｉＯ２換算で５〜２０重量％の範囲であれば優れた耐酸化性が得られるので好ましく、６〜１５重量％の範囲が更に好ましい。
【００１３】
保護コロイドとしては公知のものを用いることができ、例えば、ゼラチン、アラビアゴム、カゼイン、カゼイン酸ソーダ、カゼイン酸アンモニウム等のタンパク質系、デンプン、デキストリン、寒天、アルギン酸ソーダ等の天然高分子や、ヒドロキシエチルセルロース、カルボキシメチルセルロース、メチルセルロース、エチルセルロース等のセルロース系、ポリビニルアルコール、ポリビニルピロリドン等のビニル系、ポリアクリル酸ソーダ、ポリアクリル酸アンモニウム等のアクリル酸系、ステアリン酸等の高級脂肪酸、ポリエチレングリコール等の合成高分子、クエン酸等の多価カルボン酸、アニリンまたはそれらの誘導体等が挙げられ、これらを１種または２種以上を用いても良い。保護コロイドは、金属粒子の分散安定化剤として作用するものであり、その使用量は金属１００重量部に対し１〜１００重量部の範囲にすると、金属粒子が分散安定化し易いので好ましく、２〜５０重量部の範囲が更に好ましい。
【００１４】
好ましい態様は、保護コロイドと金属粒子を含む水性懸濁液をアルカリ性にし、このアルカリ性水系懸濁液と加水分解性珪素化合物とを混合して、加水分解性珪素化合物を加水分解することである。アルコキシシランなどの加水分解性珪素化合物はアルカリ性の領域で加水分解し易く、得られた加水分解生成物と金属粒子が表面に有する水酸基との縮重合が進み、金属粒子と強固に結合する。しかし、アルカリ性下では前記加水分解生成物同士の縮重合も進み、粒子表面とは別相でポリシロキサンが形成されるので、被覆層が嵩高く緻密になり難いのではないかと推測される。そこで、保護コロイドを存在させると、加水分解生成物の縮重合を制御する働きをし、前記加水分解生成物が金属粒子の表面と結合してからポリマー化するので、緻密なポリシロキサンの被覆層が得られ易く、耐酸化性が向上すると考えられる。
【００１５】
金属粒子を懸濁したアルカリ性水系懸濁液は、媒液に水または水とアルコール等の親水性有機媒液との混合物を用い、水系懸濁液のｐＨを好ましくは８〜１３の範囲、より好ましくは９〜１２の範囲とする。ｐＨ調整に用いる塩基性物質としては種々のものを用いることができ、特に、アンモニウム化合物やアミン類を用いると、洗浄によって除去し易く、洗浄後に金属粒子に残留しても容易に熱分解するので、電極にした場合に導電性を阻害し難いので好ましい。アンモニウム化合物としは、例えば、アンモニア、炭酸アンモニウム、炭酸水素アンモニウム等が、アミン類としては、例えば、エチルアミン、プロピルアミン、ブチルアミン等の第１級アミン類、ジエチルアミン、ジプロピルアミン、ジブチルアミン等の第２級アミン類、トリエチルアミン、トリプロピルアミン、トリブチルアミン等の第３級アミン類や、２−（ジメチルアミノ）エタノール、２−（ジエチルアミノ）エタノール、２−アミノエタノール、ジエタノールアミン、Ｎ−ブチルジエタノールアミン、トリエタノールアミン等のアルカノールアミンなどが挙げられ、これらを１種用いても、２種以上を混合して用いても良い。このようなアルカリ性水系懸濁液に保護コロイドを存在させ、次いで、前記の加水分解性珪素化合物と混合すると水と反応して加水分解し、珪素酸化物の被覆が形成される。
【００１６】
金属粒子は、公知の方法で得られたものを用いることができ、例えば、（ａ）アトマイズ法等の気相で金属化合物を還元反応する方法、（ｂ）湿式還元法の液相で金属化合物を還元する方法等が挙げられる。中でも、特別な設備を要しない（ｂ）の方法が工業的に有利である。
【００１７】
湿式法を適用する場合は、保護コロイドの存在下で、還元反応を行うと、均一に分散した金属粒子が得られるので好ましい。本発明においては、保護コロイドの存在下、金属化合物と還元剤とを反応させて、金属粒子を得る第１の工程、得られた金属粒子と保護コロイドの存在下、加水分解性珪素化合物を加水分解する第２の工程を用いることができる。具体的には、金属化合物を水またはアルコール類等の有機系媒液に溶解し、次いで、還元剤と混合して還元反応を行う際に保護コロイドを存在させる。保護コロイドは、金属化合物溶液あるいは還元剤に添加しても良く、還元反応中に保護コロイドを別途添加しても良い。
【００１８】
第１の工程で使用する保護コロイドは、前記の天然高分子、合成高分子、クエン酸等の多価カルボン酸、アニリンまたはそれらの誘導体等を用いることができ、これらを１種または２種以上を用いても良い。その使用量は金属化合物１００重量部に対し１〜１００重量部の範囲にすると、生成した金属粒子が分散安定化し易いので好ましく、２〜５０重量部の範囲が更に好ましい。
【００１９】
金属化合物としては、金属の酸化物、塩化物、塩素酸塩、臭化物、ヨウ化物、硫酸塩、硝酸塩、炭酸塩、炭酸水酸化物や、テトラアンミン金属硫酸塩、テトラシアノ金属酸カリウム等やそれらの水和物の無機金属化合物、金属の蟻酸塩、酢酸塩、シュウ酸塩等やそれらの水和物の有機金属化合物を用いることができる。具体的に銅化合物としては、銅酸化物、塩化銅、塩素酸銅、臭化銅、ヨウ化銅、硫酸銅、硝酸銅、炭酸銅、炭酸水酸化銅、テトラアンミン銅硫酸塩、テトラシアノ銅酸カリウム等やそれらの水和物の無機銅化合物、蟻酸銅、酢酸銅、シュウ酸銅等やそれらの水和物の有機銅化合物を用いることができ、中でも銅酸化物が好ましい。尚、本発明では銅酸化物を、通常の銅の酸化物の他に、銅の含水酸化物、銅の水酸化物を包含する意味で用いており、銅の酸化物としては亜酸化銅（または酸化第一銅）、酸化銅（または酸化第二銅）等を用いることができる。
【００２０】
また、還元剤としては公知のものを用いることができ、例えば、ヒドラジンや、塩酸ヒドラジン、硫酸ヒドラジン、抱水ヒドラジン等のヒドラジン化合物等のヒドラジン系還元剤、水素化ホウ素ナトリウム、亜硫酸ナトリウム、亜硫酸水素ナトリウム、チオ硫酸ナトリウム、亜硝酸ナトリウム、次亜硝酸ナトリウム、亜リン酸及び亜リン酸ナトリウム等のその金属塩、次亜リン酸及び次亜リン酸ナトリウム等のその金属塩、アルデヒド類、アルコール類、アミン類、糖類等が挙げられ、これらを１種または２種以上を用いても良い。特に、ヒドラジン系還元剤は還元力が強く好ましい。還元剤の使用量は、金属化合物から金属粒子を生成できる量であれば適宜設定することができ、金属化合物中に含まれる金属１モルに対し０．２〜５モルの範囲にあるのが好ましい。還元反応温度は１０℃〜用いた媒液の沸点の範囲であれば反応が進み易いので好ましく、４０〜９５℃の範囲であれば更に好ましい。
【００２１】
また、第１の工程の還元反応においては、塩基性物質を添加して、好ましくはｐＨを８〜１３の範囲、より好ましくは９〜１２の範囲に調整してから還元反応を行っても良く、予めｐＨ調整を行っておくと、粒子形状が整い粒度分布が均一な金属粒子が得られ易いので好ましい。ｐＨ調整に用いる塩基性物質としては種々のものを用いることができ、特に、前記のアンモニウム化合物や、第１級アミン、第２級アミン、第３級アミン、アルカノールアミン等のアミン類を用いると、容易に熱分解するので好ましい。これらの塩基性物質は１種用いても、２種以上を混合して用いても良い。第１の工程の後、必要に応じて適宜、ろ別、洗浄、乾燥を行っても良く、第１の工程の後そのまま、第２の工程に進んでも良い。
【００２２】
次いで、第２の工程において、金属粒子を水媒液またはアルコール類等の有機系媒液に分散させた懸濁液に保護コロイドを存在させ、次いで、アルコキシシランなどの前記の加水分解性珪素化合物とを混合して、加水分解性珪素化合物を加水分解し、金属粒子の表面を珪素酸化物で被覆する。第２の工程で用いる保護コロイドは、第１の工程で用いたものと同じであっても良いし、異なるものであっても良く、第１の工程で用いたものを洗浄等で除くことなく引き続き第２の工程で用いることができる。
【００２３】
また、第２の工程の好ましい形態は、保護コロイドと金属粒子を含むアルカリ性水系懸濁液と、アルコキシシランなどの加水分解性珪素化合物とを混合して、加水分解性珪素化合物を加水分解することである。金属粒子を懸濁したアルカリ性水系懸濁液は、媒液に水または水とアルコール等の親水性有機媒液との混合物を用い、水系懸濁液のｐＨを好ましくは８〜１３の範囲、より好ましくは９〜１２の範囲とする。水系懸濁液がアルカリ性であると、前述のように、前記加水分解生成物の縮重合が進行し、被覆層を形成し易いので好ましい。ｐＨ調整に用いる塩基性物質としては種々のものを用いることができ、特に、前記のアンモニウム化合物や、第１級アミン、第２級アミン、第３級アミン、アルカノールアミン等のアミン類を用いると、容易に熱分解するので好ましい。これらの塩基性物質は１種用いても、２種以上を混合して用いても良い。
【００２４】
以上のようにして金属粉末を得た後、適宜、ろ別、洗浄、乾燥を行い、必要に応じて粉砕する。乾燥は金属粒子が酸化し難いように、窒素ガス、ヘリウムガス、アルゴンガス等の非酸化性ガス（不活性ガス）の雰囲気下で行うのが好ましい。
【００２５】
本発明で得られる金属粉末は、金属粒子の表面を珪素酸化物で被覆したもので、耐酸化性に優れている。金属銅粉末の場合、酸化されるとＣｕＯとなり重量が増加するので、非酸化性雰囲気下６０℃の温度で１０時間加熱後の重量に対し、重量の増加率が０．５％となる温度を耐酸化性の指標に用いると、本発明で得られた銅粉末ではこの温度が２５０℃以上３００℃未満となり、比較的低温度の加熱焼成ではほとんど酸化しない。被覆層の厚みには特に制限はなく、通常、約１〜１００ｎｍ程度、好ましくは１〜５０ｎｍ、より好ましくは１〜２５ｎｍ、更に好ましくは２〜１５ｎｍである。珪素酸化物の被覆層には、本発明の効果が損なわれない範囲で、未反応の重合性珪素化合物のモノマー、オリゴマーや、水ガラスのアルカリ成分などが含まれていても良い。
【００２６】
金属粒子の形状は球状、板状、フレーク状、角形状などあらゆる形状のものであっても良く、優れた充填性を有するほぼ真球の球状粒子であるのが好ましい。また、金属粒子の大きさはどのようなものであっても良く、平均粒子径として１０μｍ以下であればペースト、インキ、塗料に用いられ易い。特に、０．００５〜１μｍの範囲であると、欠陥がほとんどない高密度の電極が得られ易く、しかも塗料等への分散性に優れているので、好ましい。より好ましい範囲は、０．０５〜１．０μｍであり、更に好ましい範囲は０．１〜１．０μｍであり、最も好ましい範囲は０．２〜１．０μｍである。平均粒子径は電子顕微鏡法により測定した累積５０％径で表される。金属の粒子形状は電子顕微鏡で観察される。
【００２７】
本発明の製造方法で得た金属粉末は、必要に応じて溶媒あるいはバインダー樹脂と混合して、金属ペースト、金属インキあるいは金属塗料（金属インク）などの流動性を有する組成物にして用いられる。溶媒は用途に応じて適宜選択することができ、例えば、比較的高沸点の非極性溶剤あるいは低極性溶剤、具体的には、テルピネオール、ミネラルスピリット、キシレン、トルエン、エチルベンゼン、メシチレン、ヘキサン、ヘプタン、オクタン、デカン、ドデカン、シクロヘキサン、シクロオクタン等を用いることができる。また、バインダー樹脂も用途に応じて適宜選択することができ、例えば、フェノール樹脂、エポキシ樹脂、不飽和ポリエステル樹脂、ビニルエステル樹脂、ジアリルフタレート樹脂、オリゴエステルアクリレート樹脂、キシレン樹脂、ビスマレイミドトリアジン樹脂、フラン樹脂、ユリア樹脂、ポリウレタン樹脂、メラミン樹脂、シリコン樹脂等の熱硬化性樹脂を挙げることができ、フェノール樹脂、エポキシ樹脂は、基板との密着性が良好であるので、樹脂成分としてより好ましいものである。溶媒、バインダー樹脂の配合量は用途に応じて適宜設定することができ、例えば、金属粉末１００重量部に対して、溶媒は１〜５００重量部程度、バインダー樹脂は１〜５０重量部程度とすることができる。このような流動性組成物には、粘度調整剤等の流動性調整剤やガラスなどの各種添加剤を配合しても良い。
【００２８】
このような流動性組成物は、通常の方法により基板に塗布後、加熱焼成して、積層セラミックスコンデンサーの内部電極、プリント配線基板の回路等や、その他の電極を製造するのに用いることができる。本発明の金属粉末は耐酸化性に優れているので、これを用いて製造した前記の電極は電気特性の優れたものとなる。
【実施例】
【００２９】
以下に実施例を挙げて、本発明を更に詳細に説明するが、本発明はこれらの実施例により制限されるものではない。
【００３０】
実施例１
銅化合物として工業用酸化銅（Ｎ−１２０：エヌシーテック社製）３２ｇ、硫黄化合物として３−メルカプトプロピオン酸０．５ｇ、保護コロイドとしてポリビニルアルコール（平均重合度１０００〜１５００）３ｇ、還元剤としてヒドラジン一水和物（８０％）１５．６５ｇを、室温下、純水４００ミリリットルに添加した後、２−（ジメチルアミノ）エタノールでｐＨを１０に調整した。その後、４０分かけて８０℃の温度に昇温し、８０℃で２時間還元反応させ、３−メルカプトプロピオン酸が付着した銅粒子を媒液中に生成させた。次いで、この媒液の温度を８０℃に保持しながら、テトラエトキシシラン８．９ｇ（銅粒子に対しＳｉＯ２として１０重量％に相当）をエタノール１００ミリリットルに溶解した処理液を３０分間で添加し、２時間熟成させた。熟成後、濾液の電気伝導度が１００μＳ／ｃｍ以下になるまで水洗してから銅粒子をろ別し、乾燥窒素ガスの雰囲気下で６０℃の温度で１０時間乾燥して本発明の銅粉末（試料Ａ）を得た。
【００３１】
実施例２
テトラエトキシシランに替えてテトラエトキシシランのオリゴマー（エチルシリケート４０：コルコート社製、平均重合度＝５）６．４ｇ（銅粒子に対しＳｉＯ２として１０重量％に相当）を用いたこと以外は実施例１と同様にして本発明の銅粉末（試料Ｂ）を得た。
【００３２】
実施例３
テトラエトキシシランの使用量を１３．４ｇ（銅粒子に対しＳｉＯ２として１５重量％に相当）に替えたこと以外は実施例１と同様にして本発明の銅粉末（試料Ｃ）を得た。
【００３３】
実施例４
エチルシリケート４０の使用量を９．６ｇ（銅粒子に対しＳｉＯ２として１５重量％に相当）に替えたこと以外は実施例２と同様にして本発明の銅粉末（試料Ｄ）を得た。
【００３４】
実施例５
３−メルカプトプロピオン酸に替えてメルカプト酢酸を用い、ポリビニルアルコールの使用量を２ｇ、テトラエトキシシランの使用量を５．３ｇ（銅粒子に対しＳｉＯ２として６重量％に相当）に替えたこと以外は実施例１と同様にして本発明の銅粉末（試料Ｅ）を得た。
【００３５】
実施例６
テトラエトキシシランに替えてテトラエトキシシランのオリゴマー（エチルシリケート４０：コルコート社製、平均重合度＝５）３．８ｇ（銅粒子に対しＳｉＯ２として６重量％に相当）を用いたこと以外は実施例５と同様にして本発明の銅粉末（試料Ｆ）を得た。
【００３６】
比較例１
テトラエトキシシランを用いなかったこと以外は実施例１と同様にして銅粉末（試料Ｇ）を得た。
【００３７】
比較例２
テトラエトキシシランを用いなかったこと以外は実施例５と同様にして銅粉末（試料Ｈ）を得た。
【００３８】
比較例３
銅化合物として工業用酸化銅（Ｎ−１２０：エヌシーテック社製）３２ｇ、保護コロイドとしてポリビニルアルコール（平均重合度１０００〜１５００）３ｇ、還元剤としてヒドラジン一水和物（８０％）１５．６５ｇを、室温下、純水４００ミリリットルに添加した後、２−（ジメチルアミノ）エタノールでｐＨを１０に調整した。その後、４０分かけて８０℃の温度に昇温し、８０℃で２時間還元反応させ、実質的に粒子表面に硫黄化合物が処理されていない銅粒子を媒液中に生成させた。次いで、濾液の電気伝導度が１００μＳ／ｃｍ以下になるまで水洗し、保護コロイド及びその他の塩類を除去してから銅粒子をろ別し、銅粒子の湿ケーキを得た。この湿ケーキを４００ミリリットルの純水に分散したところ、ｐＨが６．４の銅粒子の懸濁液が得られた。この懸濁液の温度を８０℃に保持しながら、テトラエトキシシラン８．９ｇ（銅粒子に対しＳｉＯ２として１０重量％に相当）をエタノール１００ミリリットルに溶解した処理液を３０分間で添加し、２時間熟成させた。その後は実施例１と同様に、水洗、ろ別、乾燥して銅粉末（試料Ｉ）を得た。
【００３９】
評価１：平均粒子径の測定
実施例１〜６、比較例１〜３で得られた試料Ａ〜Ｉに含まれる銅粒子の５０％累積平均粒子径を、電子顕微鏡法により測定した。結果を表１に示す。
【００４０】
評価２：耐酸化性の評価
実施例１〜６、比較例１〜３で得られた試料Ａ〜Ｉ１０ｇを、窒素ガス雰囲気下６０℃の温度で１０時間加熱した後、ＴＡＳ−２００型熱天秤（リガク社製、昇温速度５℃／分）を用いて重量増加率が０．５％になる温度を測定し、これを酸化開始温度とした。また、前記の加熱後の試料１０ｇを、更に酸化性空気雰囲気下１５０℃、２００℃、３００℃、４００℃の温度で、それぞれ２０分間加熱焼成した後の重量を測定し、重量増加率を算出した。結果を表１に示す。酸化開始温度が高く、重量増加が少ない程、耐酸化性が優れていることを示しており、本発明の銅粉末は耐酸化性が優れていることが判る。特に、本発明の銅粉末は、酸化開始温度が２５０℃以上３００℃未満であり、良好である。
【００４１】
【表１】
2005163142.tif 000002
【００４２】
本発明の実施例で得られた銅粉末を用いて、溶媒、バインダー樹脂と混合して、銅ペースト、銅インキあるいは銅塗料（銅インク）の流動性組成物を調製し、通常の方法により基板に塗布後、加熱焼成して、電極とした。得られた電極は電気特性の優れたものとなることを確認した。
【産業上の利用可能性】
【００４３】
本発明で得られた金属粉末は、コンデンサー等の外部電極や内部電極、プリント配線板の回路等の電極部材や、各種電気的接点部材などの電気的導通を確保するための材料として有用である。特に、本発明で得られた銅粉末を銅ペースト、銅インキ、銅塗料（銅インク）等の流動性組成物にして、例えば、積層セラミックスコンデンサーの内部電極、プリント配線基板の回路等や、その他の電極に用いると、電気特性の優れたものが得られると期待される。